(57)【要約】【課題】  水銀を含まない亜鉛を負極活物質として用いるボタン形アルカリ電池において、貯蔵特性、耐漏液性、安全性を向上させる。【解決手段】  正極缶４、負極缶５、および水銀を含まない亜鉛または亜鉛合金を含む負極剤３を備え、負極缶５が負極剤３と接しているアルカリ電池であって、負極缶５の負極剤３と接する面に、インジウムおよびビスマスから選ばれる少なくとも１種の元素を０．０１質量％以上３０質量％以下の範囲で含む亜鉛層７が形成され、正極缶４が、オーステナイト・フェライト二相系のステンレス鋼から形成されているアルカリ電池とする。【選択図】  図１
2005332716.tif 000002
【特許請求の範囲】
【請求項１】
正極缶、負極缶、および水銀を含まない亜鉛または亜鉛合金を含む負極剤を備え、前記負極缶が前記負極剤と接しているアルカリ電池であって、
前記負極缶の前記負極剤と接する面に、インジウムおよびビスマスから選ばれる少なくとも１種の元素を０．０１質量％以上３０質量％以下の範囲で含む亜鉛層が形成され、
前記正極缶が、オーステナイト・フェライト二相系のステンレス鋼から形成されていることを特徴とするアルカリ電池。
【請求項２】
前記負極剤が、インジウムおよびビスマスから選ばれる少なくとも１種の元素をさらに含む請求項１に記載のアルカリ電池。
【請求項３】
前記オーステナイト・フェライト二相系のステンレス鋼が、クロムを２２．０質量％以上２８．０質量％以下、ニッケルを３．０質量％以上６．０質量％以下、モリブデンを１．０質量％以上３．０質量％以下、炭素を０．０８質量％以下の範囲で含む請求項１または２に記載のアルカリ電池。
【請求項４】
オーステナイト・フェライト二相系のステンレス鋼板を成形加工して正極缶を形成する工程と、
金属板を成形加工して負極缶を形成する工程と、
水銀を含まない亜鉛または亜鉛合金を含み、さらにインジウム化合物およびビスマス化合物から選ばれる少なくとも１種の化合物を前記亜鉛または亜鉛合金の１００質量部に対して０．０１質量部以上含む負極剤を製造する工程と、
前記正極缶、前記負極缶、前記負極剤、電解液および他の構成要素を組み合わせて、前記負極缶が前記負極剤と接する構造を備えた電池を製造する工程と、
前記負極缶の前記負極剤と接する面に、インジウムおよびビスマスから選ばれる少なくとも１種の元素を０．０１質量％以上３０質量％以下の範囲で含む亜鉛層を形成させる工程とを含むことを特徴とするアルカリ電池の製造方法。
【請求項５】
前記電解液が、さらにインジウム化合物およびビスマス化合物から選ばれる少なくとも１種の化合物を０．５ｐｐｍ以上１５００ｐｐｍ以下の範囲で含んでいる請求項４に記載のアルカリ電池の製造方法。
【発明の詳細な説明】
【技術分野】
【０００１】
本発明は、負極活物質として水銀を含まない亜鉛または亜鉛合金を用いるボタン形アルカリ電池およびその製造方法に関し、さらに詳しくは、電池内における水素ガスの発生を抑制し、貯蔵中の容量劣化が少なく、耐漏液性および安全性に優れたボタン形アルカリ電池およびその製造方法に関するものである。
【背景技術】
【０００２】
ボタン形アルカリ電池の貯蔵中におけるガス発生の原因には２種類ある。そのうちの一方は負極活物質の亜鉛粉末の腐食反応による水素ガス発生であり、もう一方は負極活物質の亜鉛と、負極端子板を兼ねる負極缶の内面層を形成する銅（銅面）との局部電池反応による水素ガス発生である。そのため、従来のボタン形アルカリ電池は、負極活物質として水銀でアマルガム化した亜鉛を用いており、水銀によって亜鉛の腐食反応を抑制していた。さらに、亜鉛の電解液中への溶解および負極端子板への析出反応によって負極端子板の銅面に亜鉛メッキが形成され、亜鉛中の水銀が固相拡散により上記銅面に移行し、その結果、銅面には亜鉛−水銀の合金メッキが形成されて、水銀の高い水素過電圧と耐食性とによって上記局部電池反応を抑制していた。
【０００３】
しかし、最近は、環境汚染防止の観点から、亜鉛の無水銀化が強く要請され、無水銀でも自己腐食の少ない亜鉛が実用化されていて、筒形のアルカリ電池では既に無水銀化が達成されている（例えば、特許文献１参照。）。
【特許文献１】特開平６−８４５２１号公報
【発明の開示】
【発明が解決しようとする課題】
【０００４】
これに対して、ボタン形アルカリ電池では、無水銀の亜鉛粉末を使用すると、貯蔵により電池のふくれ（膨張）や容量劣化を引き起こすという問題があった。
【０００５】
その原因は、次のように考えられる。無水銀亜鉛の腐食反応は、無水銀亜鉛にアルミニウム、ビスマス、インジウムなどの金属を添加することにより、無水銀亜鉛の耐食性を高めることで抑制できている。しかし、無水銀亜鉛の溶解・析出反応によって負極端子板の銅面にメッキされる亜鉛は、純亜鉛に近い状態であり、この純亜鉛はアルカリ電解液に対して腐食されやすく、この純亜鉛メッキが腐食反応を起こして水素ガスが発生するという問題がある。これは、負極缶（負極端子板）が負極剤（負極活物質）と接する構造を有するボタン形アルカリ電池の特有の問題である。その結果、無水銀の亜鉛を負極活物質として用いたボタン形アルカリ電池では、腕時計や電子露出計などに使用する場合に要求されるような長寿命が得られていない。
【０００６】
上記のように、ボタン形アルカリ電池において無水銀化を達成するためには、亜鉛粉末からの水素ガスの発生だけではなく、水銀を用いることなく負極端子板の銅面からの水素ガスの発生をも抑制することが必要である。
【課題を解決するための手段】
【０００７】
本発明は、正極缶、負極缶、および水銀を含まない亜鉛または亜鉛合金を含む負極剤を備え、前記負極缶が前記負極剤と接しているアルカリ電池であって、前記負極缶の前記負極剤と接する面に、インジウムおよびビスマスから選ばれる少なくとも１種の元素を０．０１質量％以上３０質量％以下の範囲で含む亜鉛層が形成され、前記正極缶が、オーステナイト・フェライト二相系のステンレス鋼から形成されていることを特徴とするアルカリ電池である。
【０００８】
また、本発明は、オーステナイト・フェライト二相系のステンレス鋼板を成形加工して正極缶を形成する工程と、金属板を成形加工して負極缶を形成する工程と、水銀を含まない亜鉛または亜鉛合金を含み、さらにインジウム化合物およびビスマス化合物から選ばれる少なくとも１種の化合物を前記亜鉛または亜鉛合金の１００質量部に対して０．０１質量部以上含む負極剤を製造する工程と、前記正極缶、前記負極缶、前記負極剤、電解液および他の構成要素を組み合わせて、前記負極缶が前記負極剤と接する構造を備えた電池を製造する工程と、前記負極缶の前記負極剤と接する面に、インジウムおよびビスマスから選ばれる少なくとも１種の元素を０．０１質量％以上３０質量％以下の範囲で含む亜鉛層を形成させる工程とを含むことを特徴とするアルカリ電池の製造方法である。
【発明の効果】
【０００９】
本発明は、無水銀の亜鉛を負極活物質として用いるボタン形アルカリ電池において、負極端子板の銅面からの水素ガスの発生を抑制することを含め、電池内における水素ガスの発生を抑制して、電池貯蔵中の容量劣化が少なく、かつ耐漏液性および安全性をも向上させたボタン形アルカリ電池を提供できる。
【発明を実施するための最良の形態】
【００１０】
以下、本発明の実施の形態について説明する。
【００１１】
（実施形態１）
先ず、本発明のアルカリ電池の一例を説明する。本発明のアルカリ電池の一例は、正極缶、負極缶、および水銀を含まない亜鉛または亜鉛合金を含む負極剤を備え、上記負極缶が上記負極剤と接しているアルカリ電池である。負極缶と負極剤とが接しているアルカリ電池には、ボタン形アルカリ電池、偏平形アルカリ電池、コイン形アルカリ電池などが含まれる。
【００１２】
また、上記負極缶の上記負極剤と接する面（負極端子板面）には、インジウムおよびビスマスから選ばれる少なくとも１種の元素（以下、インジウムおよび／またはビスマスということがある。）を０．０１質量％以上３０質量％以下の範囲で含む亜鉛層が形成されている。これにより、上記負極剤に含まれる亜鉛または亜鉛合金と負極缶の内面材料（例えば、銅）との局部電池反応が抑制でき、上記負極剤と接する負極缶（負極端子板）からの水素ガスの発生を効果的に抑制できる。
【００１３】
すなわち、上記インジウムおよび／またはビスマスを０．０１質量％以上３０質量％以下の範囲で含む亜鉛層は、負極缶の一般的な内面材料である銅より水素過電圧が高く、かつ自己腐食が少ないので、上記亜鉛層で負極缶の負極剤と接する面を被覆することによって、無水銀の亜鉛または亜鉛合金を含有する負極剤と接する負極缶からの水素ガス発生を効果的に抑制することができる。これにより、電池内における水素ガスの発生を抑制し、貯蔵中の容量劣化が少ないボタン形アルカリ電池を提供することができる。
【００１４】
また、上記亜鉛層の厚さは特に制限されないが、０．５μｍ以上１０μｍ以下の範囲で形成することが好ましい。
【００１５】
本実施形態においては、負極缶の負極剤と接する面には、インジウムおよび／またはビスマスを含む亜鉛層が形成されていることを要するが、上記インジウムとビスマスはそれぞれ単独で亜鉛層中に含まれていてもよいし、また、インジウムとビスマスが共存した状態で亜鉛層中に含まれていてもよい。また、上記インジウムおよび／またはビスマスの上記亜鉛層中での含有量は、０．０１質量％以上３０質量％以下であることを要する。インジウムおよび／またはビスマスの含有量が０．０１質量％未満の場合、負極缶からの水素ガスの発生を充分に抑制することができない。一方、インジウムおよび／またはビスマスの含有量が３０質量％を超える亜鉛層を形成させようとすると、材料コストが高くなり生産性に劣るのみならず、インジウムおよび／またはビスマスによる負荷特性の抑制作用が大きくなり、電池の特性低下につながるため、上記範囲に調整することが必要とされる。なお、上記含有量は、亜鉛層中での平均値を表しており、部分的にインジウムおよび／またはビスマスの濃度の高い領域があっても差し支えない。上記インジウムおよび／またはビスマスの上記亜鉛層中での含有量としては、０．０１質量％以上の範囲内で、２０質量％以下がより好ましく、特に１０質量％以下が好ましい。また、上記亜鉛層は、亜鉛とインジウムおよび／またはビスマスとが共存していればその形態は特に限定されない。例えば、亜鉛とインジウムおよび／またはビスマスとの合金（すなわち、亜鉛に合金元素としてのインジウムおよび／またはビスマスが溶解しているもの）の形態、または亜鉛の表面や粒界にインジウムやビスマスが単体の状態で存在している形態は、本実施形態の亜鉛層に含まれる。
【００１６】
上記負極剤には、さらに負極活物質自体の腐食を抑制するために、インジウムおよびビスマスから選ばれる少なくとも１種の元素が含まれていることが好ましい。インジウムおよび／またはビスマスの添加量は、０．０１質量％以上５質量％以下が好ましく、より好ましくは０．０１質量％以上３質量％以下である。
【００１７】
上記負極缶（負極端子板）は、通常、負極剤と接する面は銅または黄銅などの銅合金で構成され、その本体部分（中間層）はステンレス鋼で構成され、外面側、すなわち、負極剤と接しない面はニッケルで構成される。この負極缶において、負極剤と接する面を銅または銅合金で構成するのは、亜鉛との局部電池の形成を抑制するためであるが、本体部分をステンレス鋼で構成することや外面側をニッケルで構成することは必ずしも必要でなく、他の材料で構成してもよいし、負極剤と接する面も亜鉛と局部電池を形成しにくいものであれば、銅または銅合金でなくてもよい。
【００１８】
さらに、上記正極缶は、オーステナイト・フェライト二相系のステンレス鋼から形成する必要がある。すなわち、本発明者等がさらに詳細に検討したところ、無水銀の亜鉛または亜鉛合金からなる負極活物質を用い、インジウムおよび／またはビスマスを含む上記亜鉛層を負極缶の負極剤と接する面に形成したボタン形アルカリ電池は、インジウム、ビスマスを含まないボタン形アルカリ電池に比べて貯蔵特性が大きく向上したものの、従来の負極活物質である水銀でアマルガム化した亜鉛を用いたボタン形アルカリ電池と比べると、耐漏液性に関しては不十分であることが分かった。
【００１９】
そこで、本発明者等らが耐漏液性の向上について検討した結果、電池缶の材質を改良することで、上記問題が改善されることが分かった。従来、ボタン形アルカリ電池の正極缶は鉄板や、ＳＵＳ３０４などのオーステナイト系の非磁性ステンレス鋼板、あるいは、ＳＵＳ４３０、ＳＵＳ４１０などのフェライト系またはマルテンサイト系の磁性を有するステンレス鋼板などを絞り加工することによって作られていた。鉄板はステンレス鋼に比べて機械的強度が劣るため厚みの薄いものを用いると封口後に締圧力が低下し、耐漏液性が低下するという問題があった。また、非磁性ステンレス鋼板は磁力によって正極缶をつかむことができないために電池組立て工程上不利となる問題があった。さらに、フェライト系またはマルテンサイト系の磁性を有するステンレス鋼板はオーステナイト系のステンレス鋼に比べて引張強度や伸びが劣るため、電池組立て時に脆性破壊を起こし、缶底から側壁部へのコーナー部や開口端部のかしめ部分に亀裂が生じるという問題があった。
【００２０】
本発明者等は、正極缶をオーステナイト・フェライト二相系のステンレス鋼板で作製することにより耐漏液性を向上させることができたのである。
【００２１】
上記オーステナイト・フェライト二相系のステンレス鋼としては、例えば、ＪＩＳ記号がＳＵＳ３２９Ｊ１、ＳＵＳ３２９Ｊ３Ｌ、ＳＵＳ３２９Ｊ４Ｌなどで表されるクロムを２２．０質量％以上２８．０質量％以下、ニッケルを３．０質量％以上６．０質量％以下、モリブデンを１．０質量％以上３．０質量％以下、炭素を０．０８質量％以下の範囲で含むステンレス鋼が使用できる。
【００２２】
なお、使用するステンレス鋼が、オーステナイト・フェライト二相系であることは、ステンレス鋼をＸ線回折により分析することにより容易に確認できる。
【００２３】
上記オーステナイト・フェライト二相系のステンレス鋼は強磁性体であり、かつ、オーステナイト系のステンレス鋼と同等またはそれ以上の耐力、引張強度を有し、伸びがフェライト系のステンレス鋼より大きく、正極缶の缶材として要求される機械的特性が非常に優れている。
【００２４】
したがって、上記オーステナイト・フェライト二相系のステンレス鋼板で作製した正極缶は、磁力が利用できるため電池組立てが容易であり、かつ、機械的特性が優れていて高い締圧力での封口が可能で、しかもその高い締圧力を長期間保持できるので、電池の耐漏液性を向上させることができる。また、オーステナイト・フェライト二相系のステンレス鋼は耐食性が優れているため、これを用いて作製した正極缶を使用した電池を子供などが誤飲した場合でも、体液により腐食することなく体外へ排出される。すなわち、正極缶にオーステナイト・フェライト二相系のステンレス鋼を用いた電池は非常に安全性が高い。
【００２５】
（実施形態２）
次に、本発明のアルカリ電池の製造方法の実施の形態を説明する。本発明のアルカリ電池の製造方法の一例は、オーステナイト・フェライト二相系のステンレス鋼板を成形加工して正極缶を形成する工程と、金属板を成形加工して負極缶を形成する工程と、水銀を含まない亜鉛または亜鉛合金を含み、さらにインジウム化合物およびビスマス化合物から選ばれる少なくとも１種の化合物（以下、インジウム化合物および／またはビスマス化合物ということがある。）を前記亜鉛または亜鉛合金の１００質量部に対して０．０１質量部以上含む負極剤を製造する工程と、上記正極缶、上記負極缶、上記負極剤、電解液、封止部材（ガスケット）などを組み合わせて、上記負極缶が上記負極剤と接する構造を備えた電池を製造する工程と、上記負極缶の上記負極剤と接する面に、インジウムおよびビスマスから選ばれる少なくとも１種の元素を０．０１質量％以上３０質量％以下の範囲で含む亜鉛層を形成させる工程とを含む。
【００２６】
インジウム化合物および／またはビスマス化合物を亜鉛または亜鉛合金の１００質量部に対して０．０１質量部以上含む負極剤を用いて電池を組み立てることにより、負極剤中に添加したインジウム化合物および／またはビスマス化合物が、亜鉛とともにアルカリ電解液中に溶解し、それらが負極缶の内面に析出する反応が進行するため、組み立て後に一定時間（通常は数時間以上）電池を放置することにより、上記負極缶の上記負極剤と接する面に、インジウムおよび／またはビスマスを０．０１質量％以上３０質量％以下の範囲で含む亜鉛層を、電池を組み立てた後に特別の操作を行うことなく形成させることができる。
【００２７】
また、アルカリ電解液に溶解するインジウム化合物および／またはビスマス化合物は少量であり、負極剤中にはインジウム化合物および／またはビスマス化合物が存在するので、負極活物質である亜鉛または亜鉛合金の腐食反応を抑制できる。
【００２８】
上記インジウム化合物としては、例えば、水酸化インジウム(Ｉｎ（ＯＨ）3)、酸化インジウム(Ｉｎ2Ｏ3)、塩化インジウム(ＩｎＣｌ3)などが好ましく、ビスマス化合物としては、例えば、水酸化ビスマス(Ｂｉ（ＯＨ）3)、酸化ビスマス(Ｂｉ2Ｏ3)、塩化ビスマス(ＢｉＣｌ3)などが好ましい。
【００２９】
上記インジム化合物および／またはビスマス化合物の負極剤への添加量としては、亜鉛または亜鉛合金の１００質量部に対して、インジム化合物および／またはビスマス化合物が０．０１質量部以上であることが必要であり、その上限は５質量部以下が好ましく、特に３質量部以下が好ましい。
【００３０】
また、上記亜鉛層の厚さは特に制限されないが、上記形成方法からも明らかなように、通常のアルカリ電池において亜鉛の溶解・析出反応によって負極缶（負極端子板）の銅面に形成される亜鉛メッキの厚みと同等の厚さでよい。
【００３１】
上記電解液としては、例えば、水酸化カリウム、水酸化ナトリウム、水酸化リチウムなどのアルカリ金属の水和物を水に溶解し、さらに酸化亜鉛を添加したアルカリ電解液が使用される。本実施形態では、このアルカリ電解液がさらにインジウム化合物および／またはビスマス化合物を０．５ｐｐｍ以上１５００ｐｐｍ以下の範囲で含んでいることが好ましい。これにより、インジウムおよび／またはビスマスを０．０１質量％以上３０質量％以下の範囲で含む亜鉛層の形成が容易となるからである。
【００３２】
次に、本発明のアルカリ電池の一例を図面に基づき説明する。図１は本発明のボタン形アルカリ電池の一例を概略的に示す部分断面図であり、図２は図１の要部拡大図である。
【００３３】
図１において、正極合剤１は、酸化第一銀、二酸化マンガン、酸化第二銀、水酸化ニッケルなどの正極活物質と、カーボンブラック、グラファイト、黒鉛のような導電助剤との混合粉末を円板上に加圧成形することによって作製され、前述のアルカリ電解液の一部が含浸されている。負極剤３は、実施形態１で説明したものと同様の成分を含み、必要に応じてさらにポリアクリル酸ソーダ、カルボキシメチルセルロースなどのゲル化剤を含み、これに前述したアルカリ電解液の大半量が注入されている。セパレータ２は、正極合剤１と負極剤３との間に配置されており、例えば、親水処理された微孔性ポリプロピレンフィルムと、セロファンフィルムと、ビニロン−レーヨン混抄紙のような吸液層とを積み重ねたものなどが使用される。
【００３４】
正極缶４は、オーステナイト・フェライト二相系のステンレス鋼板を絞り加工することにより形成され、その表面にニッケルメッキを施している。負極缶５は、後述するクラッド板を絞り加工することにより形成されている。また、負極缶５の内面には、インジウムおよび／またはビスマスを０．０１質量％以上３０質量％以下の範囲で含む亜鉛層７が形成されている。
【００３５】
正極缶４の内部には、正極合剤１とセパレータ２とが充填・配置され、その開口部には、負極剤３が充填された負極缶５が、ポリエチレン、ポリプロピレンなどの各種樹脂またはゴムからなる断面Ｌ字状の環状封止部材（ガスケット）６を介して嵌合している。正極缶４の開口端部を内方に締め付けてガスケット６を負極缶５に当接させることによって封口し、電池内部を密閉構造にしている。すなわち、上記ボタン形アルカリ電池では、正極缶４、負極缶５およびガスケット６で形成される密閉空間内に、正極合剤１、負極剤３などを含む発電要素が収容されている。
【００３６】
図２に示すように、負極缶５は、ステンレス鋼板５ａの外面側に美観ないし耐食性を満足させるニッケル層５ｂを備え、その内面側、すなわち負極剤３と接する面に銅層５ｃを備えている。負極缶５は、通常、ステンレス鋼板５ａ、ニッケル層５ｂおよび銅層５ｃからなるクラッド板を絞り加工することによって、周辺折り返し部５Ｚを備える形状に形成される。さらに、負極缶５の銅層５ｃの表面（銅層５ｃの負極剤３側の面）には亜鉛層７が形成されている。なお、図１および図２において、亜鉛層７は図面上での視認を容易にするために厚く図示されているが、実際には負極缶５の厚みに比べてかなり薄いものである。
【００３７】
上記負極缶５を構成するクラッド板は、その銅層５ｃに代えて黄銅などからなる銅合金層を備えていてもよい。また、図示していないが、負極缶５の周辺折り返し部５Ｚおよびその近傍の銅層５ｃの表面であって、亜鉛層７が形成面されていない表面には、ベンゾトリアゾールなどのトリアゾール系化合物を主成分とする防錆被膜を設けて、耐漏液性を高めている。
【００３８】
（実施例）
次に、実施例に基づき本発明をより具体的に説明する。ただし、本発明は以下の実施例に限定されるものではない。
【実施例１】
【００３９】
下記のようにして、図１および図２に示した構造と同様の外径６ｍｍ、厚さ２．６ｍｍのボタン形アルカリ電池を作製した。
【００４０】
負極缶は、ニッケル層（厚さ：１６μｍ）／ステンレス鋼板（ＳＵＳ３０４、厚さ：１５２μｍ）／銅層（厚さ：３２μｍ）からなるクラッド板をプレス機で打ち抜き、周辺折り返し部を有する形状に絞り加工して作製した。
【００４１】
正極缶は、オーステナイト・フェライト二相系ステンレス鋼であるＳＵＳ３２９Ｊ１（クロム２５質量％、ニッケル４．５質量％、モリブデン２質量％）からなるステンレス鋼板（厚さ：１５０μｍ）を絞り加工によって作製した。
【００４２】
アルカリ電解液としては、１質量％の酸化亜鉛と３５質量％の水酸化カリウムを溶解させた水溶液を用いた。
【００４３】
正極活物質としては、酸化第一銀の粉末を用いた。正極合剤は、この酸化第一銀の粉末に導電助剤としてリン片状黒鉛を、酸化第一銀１００質量部に対して１．２質量部添加して混合した後、円板上に加圧成形して作製し、この正極合剤に上記アルカリ電解液を正極合剤１ｇあたり０．０２４ｃｍ3を含浸させた。
【００４４】
負極活物質としては、水銀を含まず、インジウムを５００ｐｐｍ、ビスマスを４００ｐｐｍ、アルミニウムを５ｐｐｍそれぞれ含有する無水銀亜鉛の粉末を用いた。負極剤は、この無水銀亜鉛の粉末に水酸化インジウムを、亜鉛１００質量部に対して１質量部添加し、さらに上記アルカリ電解液を負極剤１ｇあたり０．３５６ｃｍ3加えて作製した。
【００４５】
ガスケットは、ナイロン６６からなる環状封止部材から形成した。
【００４６】
上記各電池要素を所定の位置に組み合わせ、正極缶の開口端部を圧力１５０ＭＰａで内方に締め付けて本実施例のボタン形アルカリ電池を得た。
【００４７】
なお、正極缶に用いたステンレス鋼板のＸ線回折パターン（Ｃｕ−Ｋα線を用いる、常温常圧下でのＸ線回折法による回折パターン）を図３に示した。図３には、オーステナイト相の特徴ピークとフェライト相の特徴ピークが確認でき、本実施例で使用したステンレス鋼板は、確かにオーステナイト・フェライト二相系ステンレス鋼板であることが分かる。
【実施例２】
【００４８】
負極剤の作製にあたり、無水銀亜鉛の粉末に水酸化インジウムを、亜鉛１００質量部に対して０．１質量部添加した以外は、実施例１と同様にしてボタン形アルカリ電池を作製した。
【実施例３】
【００４９】
負極剤の作製にあたり、無水銀亜鉛の粉末に水酸化インジウムに代えて水酸化ビスマスを、亜鉛１００質量部に対して１質量部添加した以外は、実施例１と同様にしてボタン形アルカリ電池を作製した。
【実施例４】
【００５０】
負極剤の作製にあたり、無水銀亜鉛の粉末に水酸化インジウムに代えて水酸化ビスマスを、亜鉛１００質量部に対して０．１質量部添加した以外は、実施例１と同様にしてボタン形アルカリ電池を作製した。
【実施例５】
【００５１】
負極剤の作製にあたり、無水銀亜鉛の粉末に水酸化インジウムおよび水酸化ビスマスを、亜鉛１００質量部に対してそれぞれ１質量部（合計２質量部）添加した以外は、実施例１と同様にしてボタン形アルカリ電池を作製した。
【実施例６】
【００５２】
負極剤の作製にあたり、無水銀亜鉛の粉末に水酸化インジウムおよび水酸化ビスマスを、亜鉛１００質量部に対してそれぞれ０．１質量部添加した以外は、実施例１と同様にしてボタン形アルカリ電池を作製した。
【実施例７】
【００５３】
負極剤の作製にあたり、無水銀亜鉛の粉末に水酸化インジウムおよび水酸化ビスマスを、亜鉛１００質量部に対してそれぞれ１質量部添加し、アルカリ電解液に水酸化インジウムを５００ｐｐｍ添加した以外は、実施例１と同様にしてボタン形アルカリ電池を作製した。
【実施例８】
【００５４】
負極剤の作製にあたり、無水銀亜鉛の粉末に水酸化インジウムおよび水酸化ビスマスを、亜鉛１００質量部に対してそれぞれ１質量部添加し、アルカリ電解液に水酸化インジウムを０．５ｐｐｍ添加した以外は、実施例１と同様にしてボタン形アルカリ電池を作製した。
【実施例９】
【００５５】
負極剤の作製にあたり、無水銀亜鉛の粉末に水酸化インジウムおよび水酸化ビスマスを、亜鉛１００質量部に対してそれぞれ１質量部添加し、アルカリ電解液に水酸化ビスマスを５００ｐｐｍ添加した以外は、実施例１と同様にしてボタン形アルカリ電池を作製した。
【実施例１０】
【００５６】
負極剤の作製にあたり、無水銀亜鉛の粉末に水酸化インジウムおよび水酸化ビスマスを、亜鉛１００質量部に対してそれぞれ１質量部添加し、アルカリ電解液に水酸化ビスマスを０．５ｐｐｍ添加した以外は、実施例１と同様にしてボタン形アルカリ電池を作製した。
【実施例１１】
【００５７】
負極剤の作製にあたり、無水銀亜鉛の粉末に水酸化インジウムおよび水酸化ビスマスを、亜鉛１００質量部に対してそれぞれ１質量部添加し、アルカリ電解液に水酸化インジウムおよび水酸化ビスマスをそれぞれ５００ｐｐｍ添加した以外は、実施例１と同様にしてボタン形アルカリ電池を作製した。
【００５８】
（比較例１）
負極活物質として水銀を３質量％含有する亜鉛を用い、負極剤の作製にあたり、水酸化インジウムを添加しなかった以外は、実施例１と同様にしてボタン形アルカリ電池を作製した。
【００５９】
（比較例２）
負極剤の作製にあたり、水酸化インジウムを添加しなかった以外は、実施例１と同様にしてボタン形アルカリ電池を作製した。すなわち、本比較例のボタン形アルカリ電池は、負極活物質として無水銀亜鉛を用い、負極剤およびアルカリ電解液のいずれにも水酸化インジウムや水酸化ビスマスを添加していない。
【００６０】
（比較例３）
非磁性体のオーステナイト系ステンレス鋼であるＳＵＳ３０４（クロム１８質量％、ニッケル８質量％）からなるステンレス鋼板（厚さ：１５０μｍ）で作製した正極缶を用いた以外は、実施例１と同様にしてボタン形アルカリ電池を作製した。
【００６１】
（比較例４）
強磁性体のフェライト系ステンレス鋼であるＳＵＳ４３０（クロム１８質量％）からなるステンレス鋼板（厚さ：１５０μｍ）で作製した正極缶を用いた以外は、実施例１と同様にしてボタン形アルカリ電池を作製した。
【００６２】
（比較例５）
強磁性体の冷間圧延鋼ＳＰＣＤ（鉄９９．５質量％、炭素０．１質量％、リン０．０３質量％、マンガン０．３５質量％、イオウ０．０３質量％）で作製した正極缶を用いた以外は、実施例１と同様にしてボタン形アルカリ電池を作製した。
【００６３】
表１には、実施例１〜１１および比較例１〜５の電池において用いた正極缶の材質、およびその機械的特性、磁性の有無を示す。表１において、耐力、引張強度、伸びの測定は、ドックボーン形の試験片を用いてＪＩＳ  Ｚ２２０１に基づく方法により、測定速度１ｃｍ／分で行った。また、硬さはビッカース硬度計を用いて測定した。
【００６４】
【表１】
2005332716.tif 000003
【００６５】
表２には、実施例１〜１１および比較例１〜５の電池において、負極活物質として用いた亜鉛中の水銀量、負極剤への添加剤の種類、負極剤中の添加剤の亜鉛１００質量部に対する添加量を示す。
【００６６】
【表２】
2005332716.tif 000004
【００６７】
表３には、実施例１〜１１および比較例１〜５の電池において、アルカリ電解液中への添加剤の種類およびその添加量を示す。
【００６８】
【表３】
2005332716.tif 000005
【００６９】
上記で得られた実施例１〜１１および比較例１〜５の電池について、６０℃で４０日間貯蔵後の容量保持率、負極缶の亜鉛層中のインジウム量、ビスマス量、電池封口時における正極缶の亀裂発生数、および６０℃、相対湿度９０％で２４日間貯蔵後の漏液発生数を調べた。その結果を表４に示す。
【００７０】
【表４】
2005332716.tif 000006
【００７１】
容量保持率は貯蔵前の各電池１０個ずつを２０℃、１５ｋΩで終止電圧１．２Ｖまで放電させて放電容量を測定し、また上記とは別の電池を１０個ずつ６０℃で４０日間貯蔵した後、２０℃、１５ｋΩで終止電圧１．２Ｖまで放電させて放電容量を測定し、貯蔵前の放電容量に対する貯蔵後の放電容量の割合を次式により求めたものである。
【００７２】
（数１）
容量保持率（％）＝（貯蔵後の放電容量／貯蔵前の放電容量）×１００
【００７３】
ただし、表４に示した容量保持率は、上記式で求めた比較例１の容量保持率を１００とした場合の実施例１〜１１および比較例２〜５の容量保持率を相対値で示したものである。
【００７４】
負極缶の亜鉛層中のインジウム量、ビスマス量は、貯蔵前の各電池１０個ずつを解体し、負極缶（負極端子板）の負極剤と接する面に形成された亜鉛層中におけるインジウム量およびビスマス量について、シーケンシャル型誘導結合高周波プラズマ分光分析装置“ＩＰＩＳ  １０００”（日本ジャーレル・アッシュ製）によって測定した。具体的には、ビーカーに解体した負極缶と純粋を入れ、王水で負極缶を溶解した後、加熱・濃縮し、その溶液を冷却した後に希釈して測定試料とした。
【００７５】
電池封口時における正極缶の亀裂発生数は、各１００個の電池を組み立てる際に亀裂が一部にでも発生した電池の個数を示したものである。
【００７６】
漏液発生数は、各電池１００個ずつを６０℃、相対湿度９０％の環境で２４日間貯蔵した後に漏液が発生した電池の個数を示したものである。漏液発生の確認は、各電池にクレゾールレッドを塗布して変色の有無により確認した。
【００７７】
表４に示すように、負極剤に水酸化インジウムおよび／または水酸化ビスマスを添加した実施例１〜１１の電池は、負極活物質として水銀を含まない亜鉛を用いているにもかかわらず、６０℃、４０日間貯蔵後の容量保持率が高く、負極活物質として水銀でアマルガム化した亜鉛を用いた比較例１の電池とほぼ同等の貯蔵特性を示した。また、負極活物質として水銀を含まない亜鉛を用い、負極剤に添加剤を添加しなかった比較例２の電池は、実施例１〜１１の電池に比べて容量保持率が低く、貯蔵特性が劣ることが分かる。
【００７８】
また、オーステナイト・フェライト二相系のステンレス鋼であるＳＵＳ３２９Ｊ１を正極缶に用いた実施例１〜１１の電池は、正極缶の材質が強磁性体であるため、電池の組み立てが容易であり、機械的強度が大きいため、高い締圧力を長期間保持でき、耐漏液性が優れていた。また、ＳＵＳ３２９Ｊ１の機械的特性である伸びは、ＳＵＳ４３０より大きいので、封口時における正極缶の亀裂も発生しなかった。一方、比較例３の電池は電池封口時の正極缶の亀裂や耐漏液試験での漏液は発生しなかったが、非磁性体のオーステナイト系ステンレス鋼ＳＵＳ３０４を用いているため、電池の組み立て時における正極缶の取り扱いに不利であった。さらに、比較例４の電池は漏液は発生しなかったが、ＳＵＳ４３０の伸びが小さいために、電池封口時に正極缶に亀裂が発生した電池が５個あった。また、比較例５の電池はＳＰＣＤの強度が弱いために、封口後の時間の経過とともに締圧力が低下し、漏液が発生した電池が７個あった。
【産業上の利用可能性】
【００７９】
以上のように本発明は、水銀を含まない亜鉛を負極活物質として用いるボタン形アルカリ電池において、負極缶（負極端子板）の銅面からの水素ガスの発生を抑制することを含め、電池内における水素ガスの発生を抑制して、電池貯蔵中の容量劣化が少なく、かつ耐漏液性および安全性をも向上させたボタン形アルカリ電池およびその製造方法を提供できる。
【図面の簡単な説明】
【００８０】
【図１】本発明のボタン形アルカリ電池の一例を概略的に示す部分断面図である。
【図２】図１の要部拡大図である。
【図３】実施例１の正極缶に使用したステンレス鋼板のＸ線回折パターンを示す図である。
【符号の説明】
【００８１】
１  正極合剤
２  セパレータ
３  負極剤
４  正極缶
５  負極缶
６  ガスケット
７  亜鉛層
【図１】
2005332716.tif 000007
【図２】
2005332716.tif 000008
【図３】
2005332716.tif 000009